(57)【要約】【課題】  耐熱寸法安定性や耐表面摩耗性や防炎性や重歩行性に優れた、昇華転写による図柄を表示できるプリント用カーペットを提供する。【解決手段】  ポリエステル系繊維製フラットヤーン生地とポリエステル短繊維とをニードルパンチ法で一体化し、生地側に樹脂加工を行い、短繊維側に昇華転写する。【選択図】なし【特許請求の範囲】
【請求項１】
ポリエステル系繊維製のフラットヤーンを縦横糸として使用する生地とポリエステル短繊維とをニードルパンチ法で一体化し、生地側をフロス加工により樹脂加工し、ポリエステル短繊維側に昇華転写できることを特徴とするカーペット。
【請求項２】
繊度が５００−１１００ｄｔｅｘで打ち込み本数が１０−２２本／インチの生地を使用することを特徴とする請求項１に記載のカーペット
【請求項３】
繊度が３．３−１７ｄｔｅｘで繊維長が５０−９０ｍｍのポリエステル短繊維を使用することを特徴とする請求項２に記載のカーペット。
【請求項４】
繊度と打ち込み本数が縦横同数の生地を使用することを特徴とする請求項３に記載のカーペット。
【発明の詳細な説明】
【技術分野】
【０００１】  本発明は、主に展示会などで使用するニードルパンチカーペットに関する。
【背景技術】
【０００２】  従来より、展示会等にはニードルパンチカーペットが広く施工し利用されている。社名や柄を表現しようとすると、色の違うカーペットを組合せたり、表面に印刷インクで印刷したりしていた。このようなカーペットは、柄を作成するのに時間を要したり印刷インクが表面にのるだけで表面強度も不十分なものであった。【０００３】  また、グラフィック印刷機などによりタイルカーペットに直接印刷することによりカーペット表面に図柄を施すことが開示されているが、カーペットに本来要求される耐摩耗性など、歩行したときに印刷外観の低下を招きかねないため、必要とされる品質保持には不十分であった（特許文献１）。【０００４】  さらに、低融点バインダー繊維を含有させた不織布を利用した、図柄転写用の不織布やその製造方法について開示されているが、展示会など重歩行に使用するカーペットとして使用するには、表面強度が不十分であった（特許文献２）。【０００５】
【特許文献１】特開平８−８５２９８号  公報
【特許文献２】特開２００６−３２２０７７号  公報
【発明の開示】
【発明が解決しようとする課題】
【０００６】  本発明は、上述の問題点に鑑み、耐熱寸法安定性や表面摩耗性や防炎性などに優れて、展示会など重歩行への耐久性を要求される分野への使用に優れた、表面に昇華転写によって図柄を表示することのできるカーペットに関するものである。【０００７】  本発明者らは課題を解決するために鋭意研究した結果、優れた発明となることを見出した。
【課題を解決するための手段】
【０００８】  この課題を解決するために、請求項１に記載の本発明によるカーペットにおいては、ポリエステル系繊維からなるフラットヤーンを縦横糸に使用する生地をポリエステル短繊維とをニードルパンチ法により一体化して、生地側をフロス加工による樹脂加工を行い、短繊維の表面に昇華転写により図柄を転写できることを特徴としている。【０００９】  請求項２に記載のカーペットにおいては、使用する生地の繊度が５００−１１００ｄｔｅｘで打ち込み本数が１０−２２本／インチであることを特徴としている。【００１０】  請求項３では、ポリエステル短繊維の繊度が３．３−１７ｄｔｅｘで繊維長が５０−９０ｍｍであることを特徴としている。【００１１】  請求項４に示したように、ポリエステル系繊維からなるフラットヤーンを縦横糸に使用する生地は、繊度と打ち込み本数を縦横同数とする。
【発明の効果】
【００１２】  本発明に係るカーペットにおいて、ポリエステル系繊維製のフラットヤーンを縦横糸として使用している生地を用いて、ポリエステル短繊維とニードルパンチ法で一体化しているため、寸法安定性に優れ、特に昇華転写時の温度に対しても収縮などの寸法不良を発生することなく、昇華転写後の図柄などの外観を保持することができる。【００１３】  また、ポリエステル繊維を使用することにより、昇華転写する図柄を再現性よく鮮やかに転写できると同時に、染色堅牢性を保持することができる。【００１４】  生地面をフロス加工することにより防炎性にも優れ、これらの効果とあいまって、展示会など重歩行性能が要求される利用分野で優れた品質をもつカーペットを提供することができる。【００１５】  さらに寸法安定性や耐摩耗性に優れたカーペットを効率よく、安定的に製造することができる。
【発明を実施するための最良の形態】
【００１６】  本発明のカーペットは、ポリエステル短繊維層／ポリエステル系繊維製生地層／フロス加工による樹脂層からなり、ポリエステル短繊維側の表面に昇華転写することによりプリントカーペットとなるものである。【００１７】  本発明に使用する生地は、ポリエステル系繊維製のフラットヤーンを縦横糸として使用する生地で、昇華転写により図柄を転写する際の高温処理によるカーペット自体の変形を防止するものである。【００１８】  使用する生地の打ち込み本数や繊度は適宜選択することが可能であるが、願わくば、繊度は５００−１１００ｄｔｅｘがよい。繊度が１１００ｄｔｅｘより大きくなるとニードルパンチの際に針折れなどの問題があり、繊度が５００ｄｔｅｘより小さくなるとカーペットの強度不足などの問題がある。【００１９】  使用する生地の打ち込み本数としては、願わくば縦横糸ともに１０−２２本／インチが優れる。２２本／インチをこえると平滑性が悪くなり外観不良などの問題があり、１０本／インチより少ないと目が粗く熱収縮による昇華転写不良などの問題ある。【００２０】  また、縦横同じ繊度のヤーンを使って、打ち込み本数を縦横同数とする生地が特に優れる。横糸を増やすと耐フレア性の低下が見られ、縦糸が増えると熱収縮によりカーペットの外観不良などを発生するためである。【００２１】  短繊維からなる層は、ポリエステル製繊維であれば適宜使用することができるが、繊度は３．３−１７ｄｔｅｘ、繊維長は５０−９０ｍｍであることが望ましい。【００２２】  繊度が３．３ｄｔｅｘより小さくなると繊維が切れやすくカーペットの耐摩耗性に問題があり、１７ｄｔｅｘより大きくなるとカーペットの平滑性に欠け昇華転写時の図柄転写不良による外観不良などの問題がある。繊度については６．６−１１ｄｔｅｘであるとより好ましい。【００２３】  繊維長については、５０ｍｍより小さいとニードルパンチ時に絡みにくくカーペットの耐摩耗性に問題があり、９０ｍｍより大きくなるとカーディング性が低下しカーペットの外観不良の問題がある。【００２４】  目付けとしては２００−５００ｇ／ｍ２が優れ２００ｇ／ｍ２より小さいと生地が透けて見え外観不良の問題などがあり、５００ｇ／ｍ２より大きくなるとカーペットの平滑性低下などの問題がある。目付けとしては２５０−４５０ｇ／ｍ２がより好ましい。【００２５】  フロス加工による樹脂層としては、一般にカーペットのフロス加工に使用される樹脂を使用することができ、スチレン−ブタジエン共重合体樹脂やアクリル樹脂などを使用することができる。ハロゲン系難燃剤や非ハロゲン系難燃剤と水酸化アルミニウムや水酸化マグネシウム、水酸化カルシウム、水酸化バリウムなどの金属水和物を適宜配合して使用することができる。【００２６】  本発明を実施例により更に詳細に説明するが、以下の実施態様のみに限定されるものではない。【００２７】（実施例１）
繊度が１１ｄｔｅｘのポリエステル短繊維（繊維長７６ｍｍ）８０重量％と６．６ｄｔｅｘのポリエステル短繊維（繊維長５１ｍｍ）２０重量％とからなるカードウエブ（繊維目付３５０ｇ／ｍ２）を作成し、打ち込み本数が１４本／インチで１１００ｄｔｅｘのポリエルテル繊維縦糸と打ち込み本数が１４本／インチで１１００ｄｔｅｘのポリエルテル繊維横糸とからなるフラットヤーン生地とをニードルパンチ法により一体化し、さらに生地面にスチレン−ブタジエン共重合体樹脂とハロゲン系難燃剤を主成分とするフロス加工を行ってカーペットを作成した。次に、ポリエステル短繊維の表面に加圧温度２００℃、加圧時間６０秒、加圧力３０ｋＰａで昇華転写プリントを行って厚さ約３ｍｍのプリントカーペットを得た。【００２８】（実施例２）
ポリエステル繊維横糸の打ち込み本数を１６本／インチとした以外は、実施例１と同一材料と条件でカーペット及びプリントカーペットを作成した。【００２９】（実施例３）
ポリエステル繊維横糸の打ち込み本数を１８本／インチとした以外は、実施例１と同一材料と条件でカーペット及びプリントカーペットを作成した。【００３０】（比較例１）
打ち込み本数が２４本／インチで５５０ｄｔｅｘのポリエルテル繊維縦糸と打ち込み本数が１４本／インチで１１００ｄｔｅｘのポリエルテル繊維横糸とからなるフラットヤーン生地を使用する以外は、実施例１と同一材料と条件でカーペット及びプリントカーペットを作成した。【００３１】（比較例２）
打ち込み本数が１８本／インチで４５０ｄｔｅｘのポリプロピレン繊維縦糸と打ち込み本数が１０本／インチで１０２０ｄｔｅｘのポリプロピレン繊維横糸とからなるフラットヤーン生地を使用する以外は、実施例１と同一材料と条件でカーペット及びプリントカーペットを作成した。【００３２】（パンチ適正評価）
生地と短繊維とを３００パンチ／ｃｍ２の条件でニードルパンチにより一体化しニードルパンチ後の外観を目視にて評価した。○：針進入がスムースで波うちなどのない外観を有するもの、×：針進入が不十分で針折れが発生したり波うちが発生したり外観不良をきたすもの、とした。【００３３】（防炎性能評価）
作成したカーペットの４０×２２ｃｍの試験体６体（縦３体、横３体）について、４５度エアーミックスバーナー法による試験（火炎長２４ｍｍ、加熱時間３０秒）を行って、残炎時間２０秒以下且つ炭化長１０ｃｍ以下の防炎性能があるかどうかの評価を行った。
○：防炎性能が十分に認められる、×：防炎性能を満たさない、とした。【００３４】（耐摩耗性評価）
作成したカーペットをＪＩＳ  Ｌ−１０２３による耐摩耗性試験にもとづき、摩耗輪Ｈ−３８で１０００回摩耗を行い摩耗減量により評価を行った。○：摩耗減量８０ｍｇ未満、×：摩耗減量８０ｍｇ以上、とした。【００３５】（耐熱収縮性評価）
２５ｃｍ×２５ｃｍ角に作成したカーペットサンプルをギアオーブンで２００℃、１分加熱し、室温で放置後の収縮率を測定して耐熱収縮率とした。【００３６】（耐ピリング性評価）
作成したカーペットについて、ＪＩＳ  Ｌ−１０２３による耐摩耗性試験にもとづく摩耗輪をＨ−２２に変更し１ｋｇ、１００回でのピリングの発生状態を目視にて観察して耐ピリング性の評価を行った。○：毛羽立ち少なくピリング無し、×：毛羽立ちがありピリング有り、とした。【００３７】（カーペット外観評価）
カーペットの波うちの状態を目視にて判定した。○：波うちがほとんど見られない、△明らかな波うちが見られる、×：波うちが激しい、とした。【００３８】（昇華転写時収縮率評価）
作成したカーペットのポリエステル短繊維表面に加圧温度２００℃、加圧時間６０秒、加圧力３０ｋＰａで昇華転写プリントを行った後の熱収縮率を測定し、昇華転写時収縮率とした。【００３９】（プリントカーペット外観評価）
昇華転写後のカーペット外観について目視にて判定した。○：波うちがほとんど見られない、△：明らかな波うちが見られる、×：波うちが激しい、とした。【００４０】  実施例及び比較例についての評価結果を表１に示した。【００４１】
【表１】
2008220892.tif 000002
【００４２】  表１からわかるように、本発明の実施例においては、カーペットとしてのパンチ適正、防炎性、耐摩耗性、熱収縮率、外観、耐ピリング性などにおいて優れた性能を保持している。かつ、昇華転写後のプリントカーペットにおいても、熱収縮も少なく、外観に優れたものが得られた。【００４３】  一方、比較例１は生地の縦糸の打ち込み本数が多いため密度が高く、ニードルパンチを施したとき針進入がスムースにいかずパンチ適正に欠ける。また、生地の密度が高いことにより樹脂加工を施してもバランスが悪く防炎性に対して不充分であり、耐ピリング性においても劣っていた。比較例２では、生地としてカーペットに広く使用されているポリプロピレンを使用したが、カーペットとしてのパンチ適正、防炎性、耐摩耗性、熱収縮率、外観、耐ピリング性などにおいて優れた性能を保持しているものの耐熱性に問題があり、耐熱収縮率や昇華転写熱収縮率の値が大きくプリント用カーペット材料としては不適当であった。【００４４】  本発明の実施例による昇華転写後のプリントカーペットをＪＩＳ  Ｌ０８４９の摩擦試験機ＩＩ型の学振型試験機にセットし、加重４．９Ｎで３００回染色堅牢度試験を行ったところ乾布で４−５級、湿布で４級を保持していた。また、ＪＩＳ  Ｌ０８４２によりブラックパネル温度６３℃で１００時間の耐光性試験を実施したところ、グレースケール判定で４級を保持していた。【００４５】  さらに、実施例１で得られたプリントカーペットを床面に簡易施工して、約５００人の土足による重歩行試験を行ったところ、試験後でも耐ピリング性は○のレベルであり、カーペットとして寸法変化や変形も無く、昇華転写印刷物の色相変化や柄変形も認められず、フロス加工した樹脂の粉落ちなどの脱落も認められず、優れた品質を保持すると共に、全体としてバランスの優れたプリントカーペットであることが実証された。